(57)【要約】【課題】光輝性を有するシート（光輝性シート）を真空成形法等により凹凸成形品に対して延伸・貼着した場合であっても、光輝性シートの光輝性を維持しうる手段を提供する。【解決手段】延伸可能な透明樹脂層と、光輝性層と、反射濃度が０．５以上である隠ぺい層とがこの順に配置されてなる光輝性シートにより、上記課題は解決される。【選択図】図１
2015196288.tif 000002
【特許請求の範囲】
【請求項１】
延伸可能な透明樹脂層と、
光輝性層と、
反射濃度が０．５以上である隠ぺい層と、
がこの順に配置されてなる、光輝性シート。
【請求項２】
前記隠ぺい層が平均粒子径１０〜１００ｎｍのカーボン粒子を含む黒色印刷層である、請求項１に記載の光輝性シート。
【請求項３】
前記隠ぺい層の前記光輝性層とは反対の側に、接着剤を含む接着剤層が配置されている、請求項１または２に記載の光輝性シート。
【請求項４】
前記光輝性層がアルミニウム材料、パール顔料、およびガラス材料からなる群から選択される１種または２種以上の光輝性顔料を含有する、請求項１〜３のいずれか１項に記載の光輝性シート。
【請求項５】
キャスティングフィルムの表面に、延伸可能な透明樹脂層を形成する工程と、
前記透明樹脂層の表面に、光輝性顔料を含有するインクを印刷して塗膜を形成する工程と、
前記塗膜を静置して、前記塗膜中で前記光輝性顔料を沈降させ、前記塗膜を乾燥させることにより光輝性層を形成する工程と、
前記光輝性層の表面に、反射濃度が０．５以上である隠ぺい層を形成する工程と、
を含む、光輝性シートの製造方法。
【請求項６】
前記インクの印刷をスクリーン印刷により行う、請求項５に記載の製造方法。
【請求項７】
真空成形、圧空成形または真空・圧空成形により、前記光輝性層に対して前記隠ぺい層の側が被着体側に配置されるように、請求項１〜４のいずれか１項に記載の光輝性シートまたは請求項５もしくは６の製造方法により製造された光輝性シートを前記被着体の表面に積層する積層工程を有する、積層成形品の製造方法。
【発明の詳細な説明】
【技術分野】
【０００１】
本発明は、光輝性シートおよびその製造方法、並びにこれを用いた積層成形品の製造方法に関する。
【背景技術】
【０００２】
従来、自動車ボディなどの塗装面上に、フィルム表面に印刷層が形成されてなる光輝性シートを貼着して装飾を施すことが行われている。この際、貼着されるフィルムが有する印刷層には各種の着色料等が用いられるが、例えば特許文献１では、深み感のある高級塗装物の上に貼着しても周囲の高級塗装物と違和感を生じない深み感のある色調を持たせるべく、透明ポリウレタンフィルム層、アルミ粉を含有する着色印刷層、粘着剤層がこの順に積層されてなるフィルム複合体を用いる技術が開示されている。
【０００３】
ところで、自動車ボディのような立体成形品の表面加飾法は、成形品の付加価値を高め高級感を付与する目的から近年注目されているが、その表面が複雑な三次元形状のものが多いため、成形品上に柄付けをした後この柄層に保護・塗装を行っている。しかしながら、このような方法は作業工程の工数と時間を要し、コストアップとなる。
【０００４】
このため、作業工程が少なく、低コストで表面を加飾できる方法として、装飾フィルムを立体成形品に直接接着する方法が望まれている。このような方法として、例えば、特許文献２には、いわゆる真空成形法による加飾技術に用いるための化粧フィルムとして、光輝性粉末（アルミニウム粉末）と熱可塑性樹脂バインダを必須成分とするインクを透明熱可塑性樹脂フィルムの片面にベタ印刷または塗布したものが開示されている。
【先行技術文献】
【特許文献】
【０００５】
【特許文献１】特開２００３−２３１２３２号公報
【特許文献２】特開２００３−１７５５６８号公報
【発明の概要】
【発明が解決しようとする課題】
【０００６】
ここで、本発明者らの検討によれば、特許文献２に開示されているような構成を有する化粧フィルムを用いて真空成形法等のフィルムが延伸されて貼着される方法により被着体に対して積層すると、貼着前には光輝性を有していたフィルムが、貼着後には光輝性を失ってしまう場合があることが判明した。このように延伸・貼着後に化粧フィルムの光輝性が失われてしまうと、成形品の外観を著しく損ねることから、延伸・貼着後にもフィルムの光輝性を維持できるようにすることは、積層成形品の製造においてきわめて重要な制御因子である。
【０００７】
そこで本発明は、上記事情に鑑みてなされたものであり、光輝性を有するシート（光輝性シート）を真空成形法等により被着体に対して延伸・貼着した場合であっても、光輝性シートの光輝性を維持しうる手段を提供することを目的とする。
【課題を解決するための手段】
【０００８】
本発明者らは、上記課題を解決すべく鋭意研究を行った。その結果、光輝性シートを構成する光輝性層の視認側とは反対側の面に、隠ぺい性の高い隠ぺい層を設けることで、上記課題が解決されうることを見出し、本発明を完成させるに至った。
【０００９】
すなわち、本発明の一形態は、延伸可能な透明樹脂層と、光輝性層と、反射濃度が０．５以上である隠ぺい層とがこの順に配置されてなる光輝性シートである。
【００１０】
本発明の他の形態によれば、上記形態に係る光輝性シートの好適な製造方法が提供される。当該製造方法は、キャスティングフィルムの表面に、延伸可能な透明樹脂層を形成する工程と、前記樹脂層の表面に、金属粉末を含有するインクを印刷することにより光輝性層を形成する工程と、前記光輝性層の表面に、反射濃度が０．５以上である隠ぺい層を形成する工程とを含む。
【００１１】
本発明のさらに他の形態によれば、上述の光輝性シートを用いた積層成形品の製造方法が提供される。当該製造方法は、真空成形、圧空成形または真空・圧空成形により、光輝性層に対して隠ぺい層の側が被着体側に配置されるように、上記形態に係る光輝性シートを被着体の表面に積層する積層工程を有するものである。
【発明の効果】
【００１２】
本発明によれば、光輝性を有するシート（光輝性シート）を真空成形法等により被着体に対して延伸・貼着した場合であっても、光輝性シートの光輝性を維持しうる手段が提供されうる。
【図面の簡単な説明】
【００１３】
【図１】本発明の一実施形態に係る光輝性シートの断面図である。
【図２】一般的なカーボン粒子（カーボンブラック）の構造を示す模式図である（三菱化学株式会社のウェブサイト（http://www.carbonblack.jp/cb/tokusei.html）より引用）。
【図３】本発明の一実施形態に係る光輝性シートの好適な製造方法を示す断面図である。
【図４Ａ】本発明に係る積層工程（１）を説明する概略図である。
【図４Ｂ】本発明に係る積層工程（１）を説明する概略図である。
【図４Ｃ】本発明に係る積層工程（１）を説明する概略図である。
【図４Ｄ】本発明に係る積層工程（１）を説明する概略図である。
【図４Ｅ】本発明に係る積層工程（１）を説明する概略図である。
【発明を実施するための形態】
【００１４】
≪光輝性シート≫
本発明の一形態によれば、延伸可能な透明樹脂層と、光輝性層と、反射濃度が０．５以上である隠ぺい層とがこの順に配置されてなる光輝性シートが提供される。
【００１５】
以下、図面を参照しながら、上記形態に係る光輝性シートについて詳細に説明するが、本発明の技術的範囲は下記の形態のみに限定されるわけではない。
【００１６】
図１は、本発明の一実施形態に係る光輝性シートの断面図である。図１に示すように、本実施形態に係る光輝性シート１０は、例えばポリウレタン樹脂などからなる透明樹脂層１０２と、光輝性層１０４（光輝性顔料１０４ａを含有する）と、隠ぺい率の高い隠ぺい層である黒色印刷層１０６と、接着剤を含む接着剤層１０８と、剥離シート１１０とがこの順に積層されてなるものである。
【００１７】
以下、本発明の光輝性シートを構成する各構成要素について、より詳細に説明する。
【００１８】
［透明樹脂層］
透明樹脂層１０２は、光輝性シート１０における主要な構成要素であり、光輝性シート１０が用いられる用途に応じて各種の材料から構成されうる。後述するような凹凸成形品の表面に真空成形法等によって貼付される場合を考慮すると、透明樹脂層１０２を構成する材料は、凹凸成形品の三次元形状に追従できる程度で延伸可能であるものであることが必要である。具体的な材料として特に制限はないが、例えば、ポリエチレン、ポリプロピレン、ポリブテン、ポリブタジエン等のポリオレフィン、アクリル樹脂、塩化ビニル樹脂、ポリウレタン樹脂、ポリエチレンテレフタレート（ＰＥＴ）、ポリブチレンテレフタレート、ポリエチレンナフタレート等のポリエステルなどが挙げられる。これらのうち、延伸性（立体形状追従性）、透明性、意匠性、耐久性、コストを考慮すると、ポリエチレン、無延伸ポリプロピレン、アクリル樹脂、塩化ビニル樹脂、ポリウレタン樹脂が好ましい。真空成形、圧空成形または真空・圧空成形のしやすさの観点から、透明樹脂層１０２の構成材料は無延伸フィルムであることが好ましい。ここで、上記材料は、単独で使用されてもあるいは２種以上の混合物の形態で使用されてもよい。また、透明樹脂層１０２は、単独の樹脂層から構成されてもよいし、異なる種類の樹脂層が積層されてなるものであってもよい。
【００１９】
透明樹脂層１０２の厚みは、特に制限されないが、延伸性（立体形状追従性）、破断強度、耐擦過性などを考慮すると、５〜２００μｍであることが好ましく、１０〜１５０μｍであることがより好ましい。このような厚みであれば、真空成形、圧空成形または真空・圧空成形を容易に行うことができ、また、当該成形によってもこれら樹脂層は凹凸成形品への立体形状追従性を十分発揮できる。
【００２０】
透明樹脂層１０２は光輝性層１０４を保護する機能を発揮しうるものであることから、透明樹脂層１０２は高い透明性を有するものであることが視認性の確保の観点からは必要である。具体的には、透明樹脂層１０２の全光線透過率は、好ましくは７０％以上であり、より好ましくは８０％以上である。
【００２１】
また、透明樹脂層１０２は、透明性を損なわない範囲で着色されてもよい。着色剤としては、チタンイエロー、フタロシアニンブルー、キナクリンレッドなどが挙げられる。
【００２２】
透明樹脂層１０２の汚染を防ぐために、フッ素樹脂層を積層することができる。フッ素樹脂層を積層する方法は、透明樹脂層の上にフッ素樹脂を含む塗料を塗布する方法、透明樹脂層とフッ素樹脂層を溶融共押出する方法、透明樹脂層の上に接着剤層介してフッ素樹脂フィルムを貼り合せる方法等が挙げられる。
【００２３】
フッ素樹脂としては、ポリフッ化ビニリデン、エチレン−テトラフルオロエチレン共重合体、エチレン−クロロトリフルオロエチレン共重合体、テトラフルオロエチレン−パーフルオロアルコキシエチレン共重合体、テトラフルオロエチレン−ヘキサフルオロプロピレン共重合体、ポリクロロトリフルオロエチレン等が挙げられる。
【００２４】
［光輝性層］
光輝性層１０４は、光輝性（メタリック感）を有する層である。光輝性層１０４の具体的な構成について特に制限はなく、従来公知の知見が適宜参照されうる。一例として、光輝性層１０４は、蒸着やスパッタリング等の乾式製膜法によって形成されてなる金属薄膜層であってもよいし、図１に示すように光輝性顔料およびバインダを含有する光輝性顔料含有層であってもよい。これらのうち、延伸後の光輝性の維持という観点からは、光輝性層１０４は光輝性顔料含有層であることが好ましい。
【００２５】
光輝性層１０４が金属薄膜層である場合、当該金属薄膜層を構成する金属としては、例えば、クロム、インジウム、スズ、アルミニウムなどが挙げられる。なかでも、延伸後の光輝性の維持という観点からは、クロム、インジウム、スズが好ましく採用される。
【００２６】
一方、光輝性層１０４が光輝性顔料含有層である場合、当該光輝性顔料含有層に含まれる光輝性顔料としては、特に制限はなく従来公知の知見が適宜参照されうる。光輝性顔料は、例えば、アルミニウム材料、パール顔料、およびガラス材料からなる群から選択される１種または２種以上が挙げられる。アルミニウム材料の具体例としては、アルミニウム粉末、アルミニウムペースト、およびアルミニウムフレークが挙げられる。アルミニウム粉末は、溶剤成分を含まないメタリック顔料であり、アルミニウム粒子にアクリル系樹脂などの樹脂をコーティングしたタイプの材料も含まれる。また、アルミニウムペーストは、アルミニウムの鱗片状微細粒子を表面処理し、有機溶剤等でペースト状にした材料である。さらに、アルミニウムフレークの一例として、アルミニウム蒸着膜を顔料化したタイプの材料もある。また、パール顔料の一例としては、雲母を微粉末化して表面処理を施したホワイトパールが挙げられる。また、ガラス材料の一例としては、鱗片状ガラスフレーク、またはそのフレークをさらに金属や金属酸化物でコートした光輝性顔料タイプの材料が挙げられる。
【００２７】
光輝性顔料の平均粒子径について特に制限はないが、好ましくは５〜３０μｍであり、より好ましくは１０〜２５μｍである。アルミニウムペーストにおけるアルミニウム粒子のように鱗片状の形状を有する光輝性顔料の平均粒子径については、粒子の大きな面をなす側の平均粒子径を意味するものとし、粒度分布測定装置を用いた光散乱法によって測定した粒子径のＤ５０値（累積重量５０％粒子径）を「平均粒子径」として採用するものとする。
【００２８】
光輝性顔料含有層は、バインダを含むことが好ましい。使用可能なバインダとしては、例えば、アクリル樹脂、ポリエステル樹脂、アルキド樹脂、エポキシ樹脂、ポリウレタン樹脂などが挙げられ、透明樹脂であれば、さらに好ましい。これらのバインダは、アミノ樹脂、メチロール化メラミン樹脂、アルキルエーテル化メラミン樹脂、尿素樹脂、ポリイソシアネート化合物などの架橋剤と併せて使用することもできる。
【００２９】
光輝性層１０４が光輝性顔料含有層である場合、当該光輝性顔料含有層に含まれる光輝性顔料の含有量は、光輝性層１０４を構成する固形分１００質量％に対して、好ましくは５〜５０質量％であり、より好ましくは１０〜４０質量％である。
【００３０】
光輝性層１０４が光輝性顔料含有層である場合、光輝性層１０４に含まれる光輝性顔料１０４ａは、図１に示すように透明樹脂層１０２の側により高い濃度で存在することが好ましい。具体的には、光輝性層１０４が光輝性顔料１０４ａを含む場合、光輝性層１０４の透明樹脂層１０２側における光輝性顔料１０４ａの濃度（濃度Ａ；光輝性層を構成する固形分１００質量％に対する質量比）が、光輝性層１０４の透明樹脂層１０２とは反対の側における光輝性顔料１０４ａの濃度（濃度Ｂ）よりも高いことが好ましい。濃度Ｂに対して、濃度Ａはより好ましくは１．５〜１０倍であり、さらに好ましくは２〜５倍である。
【００３１】
［隠ぺい層］
隠ぺい層は、凹凸成形品の下地が、光輝性シートを通して透けて見えることを防ぐ層である。隠ぺい率は高いことが好ましい。「隠ぺい性」をより定量的に規定すれば、本発明に係る光輝性シートを構成する隠ぺい層の隠ぺい率は、７０％以上である。「隠ぺい率」は、下地の色を遮蔽する能力を示す指標であり、ＪＩＳ Ｋ５６００−４−１：１９９９により規定される。隠ぺい率試験紙の白部および黒部に光輝性シートを貼付した後、それぞれの三刺激値ＹＷ及びＹＢを測定し、隠ぺい率の比ＹＢ／ＹＷの百分率として算出される。この隠ぺい率は、好ましくは７５％以上であり、より好ましくは７８％以上である。
【００３２】
図１に示す実施形態では、隠ぺい層として黒色印刷層１０６が、光輝性層１０４に隣接するように配置されている。
【００３３】
光輝性シートを延伸すると、光輝性顔料同士の間隔が広がることにより、光輝性が低下する。しかし、隠ぺい層が黒色であることにより、光輝性層の光輝性が強調され、光輝性の低下を抑えることができる。
【００３４】
黒色印刷層１０６は、例えば、カーボンブラック等の黒色顔料を含む印刷層でありうる。かような構成を有することにより、本実施形態の光輝性シート１０において、黒色印刷層１３は黒色を呈する。
【００３５】
「黒色」の好ましい形態をより定量的に規定すれば、本発明に係る光輝性シート１０において、隠ぺい層（図１の黒色印刷層１０６）は、反射濃度が０．５以上である。「反射濃度」は、光学濃度の１種であり、反射率（＝反射面からの反射光量／反射面への入射光量）を用いて、「−ｌｏｇ１０（反射率）」として定義される。例えば、反射率が１０％のとき、反射濃度は（−ｌｏｇ１０（０．１））＝１と算出され、反射率が１％のとき、反射濃度は（−ｌｏｇ１０（０．０１））＝２と算出される。逆に、反射濃度が０．５以上となる場合の反射率は、（１／１０）１／２（＝約３１．６％）以下である。この反射濃度は、好ましくは０．８以上であり、より好ましくは１．０以上であり、さらに好ましくは１．３以上であり、特に好ましくは１．７以上であり、最も好ましくは２．０以上である。
【００３６】
図１に示す実施形態の光輝性シート１０においては、黒色印刷層１０６が黒色を呈し、かつ、反射濃度が０．５以上となっていることで、高い隠ぺい性を示す。
【００３７】
なお、黒色印刷層１０６は、カーボンブラック等の黒色顔料を含むインクを用いたスクリーン印刷により形成された印刷層であることが好ましい。ただし、黒色印刷層１０６を形成するための手段はこれに限定されず、例えば、オフセット印刷、フレキソ印刷、グラビア印刷、スプレー塗装、バーコートなどにより形成された層であってもよい。
【００３８】
本実施形態では、黒色印刷層１０６を黒色とし、隠ぺい層として機能させるための手段として、カーボン粒子であるカーボンブラックを黒色印刷層１０６に添加している。カーボンブラックとしては、オイルファーネスブラック、チャネルブラック、ランプブラック、サーマルブラック、アセチレンブラックなど各種のものが知られている。本実施形態では、いずれのものも用いられうる。
【００３９】
また、用いられるカーボン粒子の平均粒子径の値について特に制限はなく、上述した隠ぺい率（好ましくは、隠ぺい率および反射濃度）を達成しうる形態であれば適宜採用されうる。一例として、カーボン粒子の平均粒子径は、好ましくは１０〜１００ｎｍであり、より好ましくは２０〜８０ｎｍであり、特に好ましくは２５〜７０ｎｍである。なお、カーボン粒子の平均粒子径の値は、例えば、電子顕微鏡により撮影された写真から、数〜数十個のカーボン粒子を無作為に選択し、選択された個々のカーボン粒子の粒子径（輪郭線上の任意の２点間を結ぶ最大長）から算術平均値を算出することにより得ることができる。図２は、一般的なカーボン粒子（カーボンブラック）の構造を示す模式図である（三菱化学株式会社のウェブサイト（http://www.carbonblack.jp/cb/tokusei.html）より引用）。図２に示すように、カーボン粒子（カーボンブラック）は表面にカルボキシル基（−ＣＯＯＨ基）やヒドロキシル基（−ＯＨ基）などの官能基を有しており、ストラクチャーと称される構造を有する。カーボン粒子の接着剤（後述）中での分散性は、図２に示すストラクチャー構造に依存して変動しうる。このため、黒色印刷層１０６に含まれる他の成分の種類およびその配合量を考慮して、それに適したストラクチャーを有するカーボン粒子を適宜選定することが好ましい。
【００４０】
黒色印刷層１０６に含有される黒色顔料の含有量は特に制限されず、所望の隠ぺい率を達成可能な量で適宜設定されうる。一例として、黒色印刷層１０６における黒色顔料の含有量は、黒色印刷層１０６を構成する固形分１００質量％に対して、好ましくは１〜３０質量部であり、より好ましくは５〜２０質量部であり、さらに好ましくは１０〜１５質量部である。
【００４１】
黒色印刷層１０６は、バインダを含むことが好ましい。使用可能なバインダとしては、例えば、アクリル樹脂、ポリエステル樹脂、アルキド樹脂、エポキシ樹脂、ポリウレタン樹脂などが挙げられる。これらのバインダは、アミノ樹脂、メチロール化メラミン樹脂、アルキルエーテル化メラミン樹脂、尿素樹脂、ポリイソシアネート化合物などの架橋剤と併せて使用することもできる。
【００４２】
バインダの配合量についても特に制限はないが、一例として、黒色印刷層１０６におけるバインダの含有量は、黒色印刷層１０６を構成する固形分１００質量％に対して、好ましくは３〜４０質量部であり、より好ましくは５〜３５質量部であり、さらに好ましくは１０〜３０質量部である。
【００４３】
［接着剤層］
接着剤層１０８は、接着剤（図示せず）を含む層である。接着剤層１０８に含まれる接着剤の具体的な構成について特に制限はない。また、接着剤の選定の際には、後述する真空成形における被着体である凹凸成形品の材質を考慮するとよく、接着剤または粘着剤のいずれも用いられうる。本発明において、接着剤は粘着剤（感圧性接着剤）を含むものとする。
【００４４】
接着剤として、具体的には、アクリル系接着剤、シリコーン系接着剤、ゴム系接着剤、ビニルエーテル系接着剤、ホットメルト型接着剤などが挙げられる。これらの接着剤は、溶剤型またはエマルジョン型のいずれであってもよい。これらのうち、アクリル系接着剤としては、（メタ）アクリル酸ｎ−ブチル、（メタ）アクリル酸ヘキシル、（メタ）アクリル酸２−ジエチルブチル、（メタ）アクリル酸イソオクチル、（メタ）アクリル酸２−メトキシエチル、（メタ）アクリル酸２−エチルヘキシル、（メタ）アクリル酸デシル、（メタ）アクリル酸ドデシル、（メタ）アクリル酸トリデシル等の（メタ）アクリル酸エステルの１種または２種以上と、それら（メタ）アクリル酸エステルと共重合可能な（メタ）アクリル酸、イタコン酸、マレイン酸、無水マレイン酸、アクリル酸ヒドロキシエチル、アクリル酸ヒドロキシプロピル、アクリルアミド、ジメチルアクリルアミド、メタクリル酸メチルアミノエチル、（メタ）アクリル酸メトキシエチル等の官能性モノマーとの共重合物等が挙げられる。シリコーン系接着剤の具体例としては、ジメチルシロキサンガムとジメチルシロキサンレジンとの混合物および/または重合物により構成されるもの等が挙げられる。ゴム系接着剤の具体例としては、スチレン−イソプレン−スチレンブロック共重合体ゴム、スチレン−ブタジエンゴム、ポリブテンゴム、ブチルゴム等の合成ゴムや天然ゴムを主成分とするもの等が挙げられる。ビニルエーテル系接着剤の具体例としては、エチルビニルエーテル、プロピルビニルエーテル、ブチルビニルエーテル、２−エチルヘキシルビニルエーテル等が挙げられる。ホットメルト型接着剤／粘着剤は、熱により一旦溶融し、冷却により元の固体に戻るタイプの接着剤であり、その具体例としては、アクリル系、ゴム系、ウレタン系、エステル系、ポリアミド系などの種々のものがあり、より具体的には、ポリオレフィン、エチレン−酢酸ビニル共重合体、スチレン−ブタジエン−スチレンブロック共重合体、スチレン−イソプレン−スチレンブロック共重合体などのスチレンブロック共重合体等が挙げられる。
【００４５】
あるいは、化学反応型接着剤を使用してもよい。ここで、化学反応型接着剤とは、構成成分が化学反応により高分子化して固化するタイプの接着剤のことであり、その具体例としては、外部から熱を与えることにより化学反応を開始する加熱硬化型接着剤、可視光、紫外線、電子線等の照射により化学反応を開始する光・電子線硬化型接着剤等が挙げられる。加熱硬化型接着剤の具体例としては、エポキシ系接着剤等が挙げられ、光・電子線硬化型接着剤の具体例としては、ポリエステルアクリレート等が挙げられる。
【００４６】
接着剤層１０８の厚みは特に制限されないが、好ましくは５〜１００μｍであり、より好ましくは１５〜５０μｍである。接着剤層１０８の厚みは、被着体の表面（被着面）の凹凸の大きさにより適宜選択して設定される。
【００４７】
接着剤層１０８は、従来公知のその他の添加剤をさらに含みうる。かような添加剤としては、例えば、粘着付与剤、充填剤、酸化防止剤などが挙げられる。粘着付与剤としては、例えば、ロジン系樹脂、ポリテルペン系樹脂などの天然樹脂、Ｃ５系、Ｃ９系、ジシクロペンタジエン系などの石油樹脂、クマロンインデン樹脂、キシレン樹脂などの合成樹脂などが挙げられる。充填剤としては、例えば、亜鉛華、シリカ、炭酸カルシウムなどが挙げられる。なお、二酸化チタンもまた、充填剤として機能しうる。
【００４８】
［剥離シート］
剥離シート１１０は、光輝性シート１０の使用前において、接着剤層１０８を保護し、接着性の低下を防止する機能を有する層である。そして、剥離シート１１０は、光輝性シート１０の使用時には剥離される。
【００４９】
剥離シート１１０の具体的な形態は特に制限されず、従来公知の知見が適宜参照されうる。剥離シート１１０は一般的に、ポリエチレンテレフタレート、ポリブチレンテレフタレート、ポリエチレンナフタレート等のポリエステルフィルム、ポリプロピレンやポリエチレン等のポリオレフィンフィルムなどのプラスチックフィルム；グラシン紙、クラフト紙、クレーコート紙などの紙といった材料を基材として構成される。これらの基材の厚みは、通常１０〜４００μｍ程度である。また、剥離シート１１０の表面には、接着剤層１０８からの剥離性を向上させるためのシリコーンなどから構成される剥離剤からなる層（図示せず）が設けられる。当該層の厚みは、通常０．０１〜１μｍ程度である。
【００５０】
［変形例］
本発明の変形例では、隠ぺい層である黒色印刷層１０６と、接着剤層１０８とが、１つの層として構成される。つまり、接着剤層１０８に黒色顔料を含ませることで、接着剤層１０８に隠ぺい性を持たせることもできるのである。かような構成とすることで、光輝性シートの薄膜化という利点が得られる。ただし、接着力の観点からは、隠ぺい層と接着剤層とが別々の層として形成されてなる図１に示すような形態がより好ましい。
【００５１】
≪光輝性シートの製造方法≫
本実施形態の光輝性シート１０の製造方法について特に制限はなく、光輝性シートの製造に関する従来公知の手法が適宜参照されうる。以下、図面を参照しつつ、本実施形態に係る光輝性シートを製造するのに好適な製造方法について、説明する。
【００５２】
図３は、本発明の一実施形態に係る光輝性シートの好適な製造方法を示す断面図である。
【００５３】
まず、図３（ａ）に示すように、キャスティングフィルム２００の表面に、延伸可能な透明樹脂層１０２を形成する。
【００５４】
キャスティングフィルム２００は「工程フィルム」とも称され、光輝性シートの完成後には剥離されるものである。本発明に係る製造方法において用いられうるキャスティングフィルムの材質は、ポリエチレンテレフタレート、ポリプロピレン等の基材に、アルキド樹脂、シリコーン等の剥離層が積層されたものが例示される。キャスティングフィルムの厚さは、３〜２００μｍ、好ましくは、１６〜１００μｍである。フィルム表面はより平滑性が高いほど、好ましい。
【００５５】
なお、以下に記載する製造方法では、キャスティングフィルム２００上に、透明樹脂層、光輝性層、隠ぺい層、接着剤層等が順次積層される。そして、特に透明樹脂層の上に光輝性層および隠ぺい層を形成する際には、キャスティングフィルムを介して透明樹脂層を固定した状態で、光輝性層および隠ぺい層を積層することになる。この際、キャスティングフィルムの主表面を吸引固定手段によって吸引することによりキャスティングフィルムを固定し、それにより透明樹脂層を固定することが可能である。一方、キャスティングフィルムを用いずに、別途準備・作製された透明樹脂層（透明樹脂シート）を用意し、この透明樹脂層を吸引固定手段によって吸引することで透明樹脂層を固定し、その状態で透明樹脂層上に光輝性層および／または隠ぺい層を形成するという製造方法も用いられうる。ただし、かような構成の場合には、透明樹脂層の吸引固定手段と接触した部位に接触の跡が残る可能性があり、光輝性シートの外観に悪影響を及ぼすことも否定できない。これに対し、上述したようなキャスティングフィルムを用いる製造方法によれば、当該キャスティングフィルムは最終的に剥離されて光輝性シートの構成材料とはならないことから、かような製造方法は、光輝性シート（透明樹脂層）の外観に悪影響を及ぼさないという点で、好ましい。
【００５６】
また、キャスティングフィルムを配置しておくことで、透明樹脂層を形成した際の乾燥時における透明樹脂層の収縮を防止することができるという利点も得られる。
【００５７】
さらに、透明樹脂層がキャスティングフィルムの上に形成されることにより、透明樹脂層が延伸されることがないので、十分な延伸性を有する。
【００５８】
キャスティングフィルム２００の表面に延伸可能な透明樹脂層１０２を形成する手法について特に制限はないが、通常は、透明樹脂層１０２を構成する樹脂を溶剤に溶解させた溶液をキャスティングし、乾燥させることで透明樹脂層１０２が形成される。この際、用いられうる溶剤としては、例えば、ミネラルスピリット、ヘキサン、ヘプタン、シクロヘキサン、オクタンなどの脂肪族炭化水素；ベンゼン、トルエン、キシレンなどの芳香族炭化水素；クロルベンゼン、トリクロルベンゼン、パークロルエチレン、トリクロルエチレンなどのハロゲン化炭化水素；メタノール、エタノール、ｎ−プロピルアルコール、ｎ−ブタノールなどのアルコール類；ｎ−プロパノン、２−ブタノン；などのケトン類；酢酸エチル、酢酸プロピル；などのエステル類；テトラヒドロフラン、ジエチルエーテル、エチルプロピルエーテル、エチレングリコールモノブチルエーテル、プロピレングリコールモノメチルエーテルなどのグリコール類およびそのエーテル；Ｎ，Ｎ−ジメチルホルムアミドなどが挙げられるが、これらに限定されるわけではない。また、これらの溶剤は１種のみが単独で用いられてもよいし、２種以上が併用されてもよい。
【００５９】
続いて、図３（ｂ）に示すように、上記で形成した透明樹脂層１０２の表面に、光輝性顔料１０４ａを含有するインクを印刷して塗膜を形成する。
【００６０】
光輝性層１０４を形成するのに用いられるインクは、光輝性顔料１０４ａ（例えば、アルミニウム粉末）を含有するものであればよく、上述した光輝性層１０４に含まれうるバインダを含有するものであることが好ましい。通常は当該光輝性顔料１０４ａおよびバインダが溶剤に分散してなる構成を有するものである。この際、溶剤としては、上述した溶剤が同様に用いられうるため、ここでは詳細な説明を省略する。また、インク中の光輝性顔料１０４ａの濃度についても特に制限はないが、通常は５〜３０質量％程度である。
【００６１】
インクを印刷するための具体的な手法について特に制限はなく、スクリーン印刷、オフセット印刷、フレキソ印刷、グラビア印刷、スプレー塗装、バーコートなどの手法が用いられうる。なかでも、光輝性の観点からは、スクリーン印刷が好ましく採用される。
【００６２】
インクを印刷した後、この塗膜を静置することで、当該塗膜中で光輝性顔料１０４ａを沈降させる。そして、当該塗膜を乾燥させることで溶剤を除去する。これにより、光輝性層１０４が形成される。
【００６３】
この際の静置条件について特に制限はなく、光輝性顔料１０４ａが沈降するのに十分な時間、静置すればよいが、静置時間は、通常は２０秒〜１０分間程度であり、好ましくは１〜５分間である。また、乾燥条件についても特に制限はなく、自然放置の状態で乾燥させてもよいし、６０〜１００℃程度の乾燥温度、１〜６０分間の乾燥時間といった条件での乾燥処理を施してもよい。なお、可能であれば、静置工程と乾燥工程とを同時に行ってもよい。
【００６４】
ここで、インクを印刷した直後には、インクにより形成された塗膜中に光輝性顔料１０４ａが均一に分散した状態である。しかし、その状態で静置すると、塗膜中に存在する光輝性顔料１０４ａは塗膜中を沈降して図３（ｂ）に示すように透明樹脂層１０２の側に蓄積される。このように、乾燥前に静置することにより透明樹脂層１０２の側に光輝性顔料が蓄積され、光輝性が向上する。これにより、光輝性シートを延伸した場合であっても、光輝性の低下が小さくなるのである。
【００６５】
次いで、図３（ｃ）に示すように、上記で形成した光輝性層１０４の表面に、隠ぺい層（図３（ｃ）では黒色印刷層１０６）を形成する。隠ぺい層（黒色印刷層１０６）の形成は、上述した光輝性層１０４と同様の手法により可能である。すなわち、隠ぺい性を持たせるためのカーボンブラック（カーボン粒子）とバインダとを、適当な溶剤に溶解・分散させたインクを、スクリーン印刷等の従来公知の塗膜形成法によって塗布し、得られた塗膜を乾燥させることで、光輝性層１０４の表面に隠ぺい層（黒色印刷層１０６）が形成されうる。
【００６６】
さらに、隠ぺい層（黒色印刷層１０６）の表面に、接着剤層１０８を形成する。好ましい実施形態では、図３（ｄ）に示すように、剥離シート１１０の表面に接着剤層１０８が形成されてなる積層シートを別途準備しておき、当該積層シートの接着剤層１０８が隠ぺい層（黒色印刷層１０６）の側を向くように、貼り合わせればよい。
【００６７】
このようにして、図３（ｅ）に示すように、キャスティングフィルム２００上に本発明に係る光輝性シート１０が形成されてなる積層体が得られる。そして、最終的にこの積層体からキャスティングフィルム２００を剥離することで、本発明に係る光輝性シート１０が完成する。
【００６８】
≪光輝性シートの用途≫
本発明により提供される光輝性シートは、真空成形法等による積層成形品の製造に好適に用いられる。したがって、本発明の他の形態によれば、上述した形態に係る光輝性シート１０を用いた積層成形品の製造方法もまた、提供される。なお、本明細書において「積層成形品」とは、被着体の表面に、上述した形態の光輝性シート１０が、光輝性層１０４に対して隠ぺい層（黒色印刷層１０６）の側が被着体側に配置されるように貼り付けられてなる成形品を意味する。
【００６９】
本形態に係る積層成形品の製造方法は、真空成形、圧空成形または真空・圧空成形により、光輝性層１０４に対して隠ぺい層（黒色印刷層１０６）の側が被着体側に配置されるように、上記形態に係る光輝性シート１０を被着体の表面に積層する積層工程を有する。
【００７０】
被着体の具体的な構成について特に制限はなく、積層工程において上記光輝性シート１０を貼り付けることが可能な物品等であればよい。なお、本発明に係る積層成形品の製造方法では、形状の入り組んだ凹凸を有する被着体に対しても、確実に光輝性シート１０を貼り付けることができるという利点がある。したがって、本発明に係る製造方法における被着体は、このような凹凸を有するもの（「凹凸成形品」とも称する）であることが好ましい。以下、被着体が凹凸成形品である場合を例に挙げて本発明に係る製造方法の詳細について説明するが、本発明の技術的範囲はかような形態のみに限定されるわけではない。
【００７１】
［積層工程］
積層工程では、上述した形態の光輝性シート１０を、真空成形、圧空成形または真空・圧空成形により、光輝性層１０４に対して隠ぺい層（黒色印刷層１０６）の側が凹凸成形品側に配置されるように、凹凸成形品の表面に積層する。本明細書において、「真空成形」とは、光輝性シート１０を加熱などにより軟化させ、凹凸成形品に配置して、光輝性シート１０と凹凸成形品との間の空間を真空にすることによって、光輝性シート１０を凹凸成形品に吸着して成形する方法を指す。真空成形の例としては、特に限定されないが、ストレート法、ドレープ法、プラグアシスト法、エアースリップ法、スナップバック法、リバースドロー法、プラグアシスト・リバースドロー法、エアークッション法等が挙げられる。「圧空成形」とは、光輝性シート１０を加熱などにより軟化させ、凹凸成形品に配置して、光輝性シート１０側から凹凸成形品方向にガスを流して光輝性シート１０より上方（光輝性シートと凹凸成形品がない側との間）の空間を加圧して、光輝性シート１０を凹凸成形品に圧着して成形する方法を指す。「真空・圧空成形」とは、上記真空成形および圧空成形を組み合わせた方法であり、光輝性シート１０を加熱などにより軟化させ、凹凸成形品に配置して、光輝性シート１０と凹凸成形品との間の空間を真空にするとともに、光輝性シート１０の側から凹凸成形品方向にガスを流して光輝性シート１０より上方（光輝性シート１０と凹凸成形品がない側との間）の空間を加圧して、光輝性シート１０を凹凸成形品に吸着・圧着して成形する方法を指す。
【００７２】
このように、真空成形、圧空成形または真空・圧空成形は、目的とする凹凸成形品表面上に、光輝性シート１０を加熱軟化しつつ展張し、光輝性シート１０の貼り合わせる側の空間を減圧する（真空成形）もしくは反対側の空間を加圧する（圧空成形）またはこれらを組み合わせる（真空・圧空成形）ことにより、光輝性シート１０を凹凸成形品表面の三次元立体形状に沿って成形しつつ貼着・積層することが可能である。ゆえに、本発明の製造方法によると、目的とする凹凸成形品の立体形状に追従させて凹凸成形品表面全体に光輝性シート１０を密着させることができる。また、本発明の製造方法は目的とする凹凸成形品の立体形状追従性に優れるため、光輝性シート１０に局所的な延性を生じさせることなく、微細な構造に対しても光輝性シートを凹凸成形品の形状に密に対応して積層（貼着）することが可能である。また、本発明に係る真空成形、圧空成形、真空・圧空成形は、減圧または加圧下でかつ短時間に積層（貼着）工程が行われるため、積層（貼着）時の気泡の混入を抑制・防止できる。
【００７３】
以下、図４Ａ〜図４Ｅを参照しながら、真空・圧空成形による本発明に係る積層工程を説明する。なお、成形を真空成形または圧空成形により行う場合には、加圧または真空を省略する以外は、下記方法と同様に行うことができる。
【００７４】
図４Ａ〜図４Ｅは、本発明に係る積層工程を説明する概略図である。まず、真空／圧空成形機３００内に、光輝性シート１０および凹凸成形品３０２を設置する（図４Ａ）。ここで、真空／圧空成形機３００は、テーブル３０５が配置される容器３０４および蓋３０６を有する。光輝性シート１０は、容器３０４および蓋３０６で挟むように設置し、この際、光輝性層１０４に対して隠ぺい層（黒色印刷層１０６）の側が凹凸成形品３０２側に配置されるように配置する。また、凹凸成形品３０２はテーブル３０５内に設置する。次に、ヒーター３０３により光輝性シート１０を加熱し、軟化させるとともに、真空／圧空成形機３００内の空気を抜き取って装置内を減圧／真空にする（図４Ｂ）。ここで、加熱条件は、真空および／または圧空成形時に凹凸成形品３０２の形状に十分追従できる程度にまで光輝性シート１０を軟化できる条件であれば特に制限されず、透明樹脂層の材料などによって適宜選択される。具体的には、加熱温度は、６０〜１６０℃であることが好ましく、８０〜１４０℃であることがより好ましい。また、加熱時間は、３０秒〜５分であることが好ましく、１〜３分であることがより好ましい。次に、テーブル３０５を光輝性シート１０側に持ち上げる（図４Ｃ）。次に、蓋３０６内に空気または不活性ガス（窒素ガス、アルゴンガス、ヘリウムガス等）を導入して、蓋３０６内の空間を加圧状態にして、光輝性シート１０を凹凸成形品３０２の形状に沿って積層（貼着）する（図４Ｄ）。
【００７５】
次に、蓋３０６を持ち上げて、真空／圧空成形機３００内の圧力を大気圧に戻す（図４Ｅ）。次いで、凹凸成形品３０２の外部にはみ出した余分な光輝性シート１０部分をサーモカッター、カッター等の適当な切断手段を用いて切り取り（トリミング処理）、凹凸成形品３０２上に光輝性シート１０が接着された積層成形品を得る。
【００７６】
本発明に係る光輝性シート１０を用いて真空成形法等により被着体に対して延伸・貼着すると、延伸・貼着後にも光輝性シートの光輝性を維持させることが可能となる。かような効果が発現するメカニズムについては完全には明らかではないが、隠ぺい性の高い隠ぺい層（黒色印刷層）が光輝性層１０４に対して視認側とは反対の側に配置されていることで、最終的には延伸・貼着後にも光輝性シートの光輝性が確保されるものと考えられる。
【実施例】
【００７７】
本発明の効果を、以下の実施例および比較例を用いて説明する。ただし、本発明の技術的範囲が以下の実施例のみに制限されるわけではない。
【００７８】
≪光輝性シートの作製≫
（実施例）
キャスティングフィルム（ＰＥＴ；５０μｍ）上にウェット膜厚１００μｍでアクリルウレタン樹脂（亜細亜工業社製エクセロール２９０）を塗布し、１２０℃にて２分間乾燥処理を行った。これにより、キャスティングフィルムの表面に乾燥膜厚３０μｍの透明樹脂層を形成した。
【００７９】
次いで、アクリルウレタン樹脂（亜細亜工業社製エクセロール２９０）１００質量部に対してアルミニウムペースト（旭化成ケミカルズ社製ＨＲ−８８０１）５質量部を混合して得られた混合物を、上記で形成した透明樹脂層の露出表面上にウェット膜厚１００μｍで塗布し、２３℃にて８時間静置後、１２０℃にて２分間乾燥処理を行った。これにより、透明樹脂層の表面に乾燥膜厚３０μｍの光輝性層を形成した。
【００８０】
続いて、（帝国インキ製造社製ＶＫ−９１１墨）をスクリーン印刷によって塗布した。これにより、光輝性層の表面に乾燥膜厚１６μｍの隠ぺい層を形成した。
【００８１】
さらに、剥離シートの表面にアクリル系粘着剤を塗布して乾燥膜厚３０μｍの粘着剤層を形成し、隠ぺい層の露出表面に前記粘着剤層を転写し、キャスティングフィルムを剥離して、本実施例の光輝性シートを得た。なお、得られた光輝性シートにおける隠ぺい層について、分光光度計（ＤＡＴＡＣＯＬＯＲ社製、ＳＦ６００ＰＬＵＳ）を用いて反射濃度を測定したところ、０．７であった。
【００８２】
（比較例）
隠ぺい層を形成しなかったこと以外は、上述した実施例１と同様の手法により、本比較例の光輝性シートを得た。なお、得られた光輝性シートにおける隠ぺい層について、分光光度計（ＤＡＴＡＣＯＬＯＲ社製、ＳＦ６００ＰＬＵＳ）を用いて反射濃度を測定したところ、０．３であった。
【００８３】
≪積層成形品の作製・評価≫
図４Ａ〜図４Ｅに記載の装置・手法を用いた真空・圧空成形法により、上述した実施例および比較例のそれぞれで得られた光輝性シートを、被着体（直径１０ｃｍの半球）の凸表面に貼着させた。この際、光輝性シートから剥離シートを剥離してから、上記真空・圧空成形法による貼着を行った。
【００８４】
なお、ヒーター３０３による光輝性シート１０の加熱・軟化の際の温度は１００℃とし、加熱時間は１分とした。また、真空／圧空成形機３００内の空気を抜き取って装置内を減圧／真空にする（図４Ｂ）際の圧力は０．５ｋＰａとした。
【００８５】
このようにして得られた積層成形品の表面を目視にて観察したところ、比較例の光輝性シートを用いて得られた積層成形品の表面からは光輝性（メタリック感）が失われていた。一方、実施例の光輝性シートを用いて得られた積層成形品の表面では光輝性（メタリック感）が維持されており、良好な外観を示した。
【符号の説明】
【００８６】
１０    光輝性シート、
１０２    透明樹脂層、
１０４    光輝性層、
１０４ａ    光輝性顔料、
１０６    黒色印刷層（隠ぺい層）、
１０８    接着剤層、
１１０    剥離シート、
２００    キャスティングフィルム、
３００    真空／圧空成形機、
３０２    凹凸成形品、
３０３    ヒーター、
３０４    容器、
３０５    テーブル、
３０６    蓋。
【図１】
2015196288.tif 000003
【図２】
2015196288.tif 000004
【図３】
2015196288.tif 000005
【図４Ａ】
2015196288.tif 000006
【図４Ｂ】
2015196288.tif 000007
【図４Ｃ】
2015196288.tif 000008
【図４Ｄ】
2015196288.tif 000009
【図４Ｅ】
2015196288.tif 000010